СПОСОБ ОБРАБОТКИ МАГНЕТИТОВОЙ РУДЫ И КОМПОЗИЦИЯ КОЛЛЕКТОРА

1. Способ обработки магнетитовой руды, содержащей менее 15 мас.% кремнезема от полного содержания твердых веществ в руде, причем способ включает стадию (пенной) флотации в присутствии композиции коллектора, содержащей 80-100 мас.% по меньшей мере одного моноаминоалкилового эфира, менее 20 мас.% диаминоалкилового эфира, от общей массы всех аминовых компонентов, причем моноаминоалкиловый эфир является моноаминоалкиловым эфиром со степенью разветвления выше 1, и алкил содержит от 11 до 17 атомов углерода.
2. Способ по п. 1, причем моноаминоалкиловый эфир содержит 50-100 мас.% изотридецил(C13)эфирпропиламина, 0-50 мас.% изододецил(C12)эфирпропиламина, 0-30 мас.% изоундецил(C11)-эфирпропиламина, 0-30 мас.% изодецил(C10)эфирпропиламина, 0-30 мас.% тетрадецил(C14)эфирпропиламина, каждый раз в расчете на общий вес моноаминоалкилового эфира.
3. Способ по п. 1, причем моноаминоалкиловый эфир содержит 0-30 мас.% изотридецил(C13)эфирпропиламина, 0-30 мас.% изододецил(C12)эфирпропиламина, 50-100 мас.% изоундецил(C11)-эфирпропиламина, 0-30 мас.% изодецил(C10)эфирпропиламина, 0-30 мас.% тетрадецил(C14)эфирпропиламина, каждый раз в расчете на общую массу моноаминоалкилового эфира.
4. Способ по любому из пп. 1-3, причем степень разветвления моноаминоалкилового эфира составляет от 1,5 до 3,5.
5. Способ по любому из пп. 1-4, причем композиция коллектора содержит менее 5 мас.% диаминоалкилового эфира от всех аминовых компонентов.
6. Способ по любому из пп. 1-5, причем способ обработки магнетитовой руды является способом повышения извлечения железа из кремнезема.
7. Способ по любому из пп. 1-6, причем способ является способом обратной флотации.
8. Способ по любому из пп. 1-7, причем композиция коллектора содержит дополнительные добавки, выбранные из группы депрессоров, модификаторов пены, регуляторов pH и нейтрализаторов.
9. Способ по любому из пп. 1-8, причем композиция коллектора дополнительно содержит вспомогательный коллектор, предпочтительно выбранный из группы разветвленных жирных алкиловых спиртов и алкоксилированных жирных алкиловых спиртов.
10. Способ по любому из пп. 1-9, причем руда содержит менее 10 мас.% кремнезема от полного содержания твердой фазы в руде.
11. Композиция коллектора, содержащая 80-100 мас.% по меньшей мере одного моноаминоалкилового эфира, менее 20 мас.% диаминоалкилового эфира, от полного веса всех аминовых компонентов, причем моноаминоалкиловый эфир является моноаминоалкиловым эфиром со степенью разветвления более 1 и содержит 0-30 мас.% изотридецил(C13)эфирпропиламина, 0-30 мас.% изододецил(C12) эфирпропиламина, 50-100 мас.% изоундецил(C11)-эфирпропиламина, 0-30 мас.% изодецил(C10)эфирпропиламина, 0-30 мас.% тетрадецил(C14) эфирпропиламина, каждый раз в расчете на общую массу моноаминоалкилового эфира.
12. Композиция коллектора по п. 11, причем степень разветвления моноаминоалкилового эфира составляет от 1,5 до 3,5.
13. Композиция коллектора по п. 11 или 12, причем композиция коллектора содержит менее 5 мас.% диаминоалкилового эфира от всех аминовых компонентов.